РЕЗИНОВАЯ КОМПОЗИЦИЯ ДЛЯ БОКОВИНЫ ШИНЫ И ШИНА

2
1. Резиновая композиция для боковины шины, которая включает каучуковый компонент и 10-70 мас.ч. газовой сажи, с удельной площадью поверхности по адсорбции азота 20-100 м/г на 100 мас.ч. каучукового компонента и не содержит смягчитель с анилиновой точкой 50°С или ниже, каучуковый компонент, содержащий полибутадиеновый каучук с содержанием цис-1,4-связи 92% или более, и содержанием винильной связи 1,5% или менее, и природный каучук и/или, по меньшей мере, один другой синтетический диеновый каучук.
2. Резиновая композиция по п.1, в которой каучуковый компонент включает 20-80 мас.ч. полибутадиенового каучука и 80-20 мас.ч. природного каучука: и/или, по меньшей мере, одного другого синтетического диенового каучука на 100 мас.ч. каучукового компонента.
3. Резиновая композиция по п.1, в которой полибутадиеновый каучук одновременно удовлетворяет следующим соотношениям (1)-(3):
(1) содержание цис-1,4-связи ≥98,00 (%)
(2) содержание винильной связи ≤0,75×(содержание цис-1,4-связи) - 73,25 (%)
(3) содержание винильной связи ≤0,35 (%)
2
4. Резиновая композиция по п.1, которая включает 1-15 мас.ч. на 100 мас.ч. каучукового компонента, по меньшей мере, одного смягчителя, выбранного из группы, состоящей из технологического масла, С5 нефтяных смол и С9 нефтяных смол, которые имеют кинематическую вязкость (40°С) 15-35 мм и анилиновую точку 60-120°С.
5. Резиновая композиция по п.1, в которой полибутадиеновый каучук получают полимеризацией 1,3-бутадиена с применением катализатора, включающего соединение редкоземельного элемента лантаноидного ряда.
6. Резиновая композиция по п.1, в которой среднечисленная молекулярная масса полибутадиенового каучука (Mn) составляет 100000-500000.
7. Резиновая композиция по п.1, в которой отношение средневесовой молекулярной массы (Mw) к среднечисленной молекулярной массе (Mn) полибутадиенового каучука (Mw/Mn) составляет 1,6:2,7.
8. Шина, в которой для боковины применяется резиновая композиция по любому из пп.1-7.